ЛИСТ НЕТКАНОГО МАТЕРИАЛА И ЭКСТРАГИРУЮЩИЕ ФИЛЬТР И ПАКЕТ ИЗ НЕГО

1. Лист нетканого материала, содержащий:
первый слой, включающий нетканый материал спанбонд, сформированный из волокон полимера на полиэфирной основе, имеющего величину IV от 0,6 до 1,00, кристалличность от 30 до 80%, ориентацию кристаллов от 60 до 95% и коэффициент двулучепреломления (Δn) от 0,040 до 0,100, и имеющий секцию частичного термокомпрессионного скрепления, в которой доля площади термокомпрессионного скрепления составляет от 5 до 30%; и
второй слой, включающий нетканый материал мелтблаун, сформированный из волокон полимера на полиэфирной основе, раздутых на поверхность первого слоя и отвержденных, причем кристалличность этого полимера составляет от 0 до 14%.
2. Лист нетканого материала по п. 1, в котором:
2
нетканый материал спанбонд имеет основной вес от 8,0 до 25,0 г/м и диаметр волокна от 10 до 40 мкм;
2
нетканый материал мелтблаун имеет основной вес от 2,0 до 10,0 г/м; а
3
объемная плотность листа нетканого материала составляет от 0,15 до 0,40 г/см.
3. Экстрагирующий фильтр, сформированный с использованием листа нетканого материала по п. 1 или 2 и закупориванием посредством сварки листа нетканого материала в заданном месте со вторым слоем помещенного внутри листа нетканого материала.
4. Экстрагирующий пакет, сформированный с использованием листа нетканого материала по п. 1 или 2 и закупориванием посредством сварки листа нетканого материала в заданном месте со вторым слоем помещенного внутри листа нетканого материала, для формирования основы пакета, в котором закупорен экстрагирующий материал.